Способ получения огнеупорной смеси, содержащей нитрид бора

1. Способ получения огнеупорной смеси, содержащей нитрид бора, путем переработки экзотермической смеси, содержащей оксид бора в режиме горения в атмосфере азота, отличающийся тем, что:
– в качестве экзотермической смеси используют смесь как минимум двух порошков, один из которых содержит оксид бора, а второй – алюминий;
– пористость упомянутой экзотермической смеси может изменяться от 30 до 75 %;
– экзотермическую смесь помещают в атмосферу газообразного азота при давлении выше 0,1 МПа;
3
– осуществляют нагрев части поверхности экзотермической смеси до температуры начала экзотермической химической реакции окисления и/или азотирования алюминия, в результате которого происходит зажигание экзотермической смеси с последующим продолжением упомянутой реакции в режиме послойного и объемного горения при температуре 1400-2200°С и давлении выше 0,15 МПа, в течение времени, достаточном для превращения большей части оксида бора в нитрид бора, а экзотермической смеси в спеченную огнеупорную смесь, содержащую нитрид бора и оксид алюминия, и имеющую плотность от 1,5 до 2,9 г/см.
2. Способ по п. 1, отличающийся тем, что в качестве экзотермической смеси используют смесь, содержащую 45-65 вес. % порошка, содержащего оксид бора, влажностью не более 0,1%.
3. Способ по п. 1, отличающийся тем, что в качестве порошка, содержащего оксид бора, используют порошок, содержащий не менее 95 вес % оксида бора, а в качестве порошка, содержащего алюминий, используют порошок, содержащий не менее 98,0 вес. % Al.
4. Способ по п. 1, отличающийся тем, что в качестве порошка, содержащего алюминий, используют сплав алюминия с магнием, содержащий 40-60 вес. % Mg, и/или сплав алюминия с кремнием, содержащий 10-30 вес. % Si.
5. Способ по п. 1, отличающийся тем, что экзотермическая смесь дополнительно содержит порошки магния и/или кремния в количестве 5-35 вес. %.
6. Способ по пп. 1-6, отличающийся тем, что экзотермическая смесь дополнительно содержит порошки, содержащие нитрид бора и/или оксиды алюминия, магния и/или оксид кремния, в количестве 3-33 вес. %.
7. Способ по п. 6, отличающийся тем, что в качестве порошка, содержащего нитрид бора, используют порошок спеченного материала, содержащего нитрид бора и оксид алюминия.
8. Способ по п. 1, отличающийся тем, что в качестве порошка, содержащего оксид бора, используют порошок оксида бора с размером частиц не более 3 мм, предпочтительно не более 0,5 мм, оптимально не более 0,1 мм.
9. Способ по п.1, отличающийся тем, что в качестве порошка, содержащего алюминий, используют порошок алюминия, сплав алюминия с магнием и/или с кремнием, с размером частиц не более 2 мм, предпочтительно не более 0,5 мм, оптимально не более 0,15 мм.
10. Способ по пп. 1-9, отличающийся тем, что огнеупорная смесь содержит, вес. %: 16-49 нитрида бора, 35-80 оксида алюминия, 0,1-16 нитрида алюминия, 0,1-6 оксида бора и 0,1-10 бора.